Brevet FR2671068A1 — publié le 19920703

NOUVELLES SILICES, LEUR PROCEDE DE PREPARATION ET LEUR UTILISATION COMME CHARGES NOTAMMENT POUR PAPIERS La présente invention concerne principalement de nouvelles silices à chimie de surface améliorée, un procédé pour leur obtention, et leur application comme charges, notamment pour papiers. Elle concerne également, de manière incidente, certaines suspen- sions de silices. Plus précisément encore, l'invention concerne des silices à rétention chimique d'une part, et à capacité d'adsorption, notamment vis à vis des encres pour papier, d'autre part, particulièrement élevées. On sait que les silices peuvent être utilisées de façon avanta- geuse dans la fabrication du papier, soit comme charge de masse pour des papiers courants type papiers journaux, soit comme charge de couchage pour des papiers spéciaux réclamant une plus haute qualité de surface, tels que par exemple les papiers pour imprimantes à jet d'encre couleur. Incorporées dans la masse du papier, les silices permettent d'amé- liorer significativement l'une ou plusieurs des propriétés suivantes opacité, blancheur, densité, porosité, propriétés mécaniques, imprima- bilité, etc Certains papiers, dits papiers spéciaux, doivent en outre pré- senter une très grande qualité de surface C'est le cas par exemple des papiers pour imprimantes à jet d'encre couleur, auxquels on demande qu'ils permettent une reproduction couleur de grande définition Cet état de surface peut alors être obtenu par couchage (enduction) des feuilles de papiers par des bains de couchage à base de silice. On sait que les améliorations des propriétés soit de masse soit de surface ainsi recherchées pour les papiers sont liées aux caracté- ristiques physiques de structure et de morphologie des silices utili- sées Ces caractéristiques sont notamment la surface spécifique, la taille et le volume de pores, la tailles des agrégats et des agglo- mérats, qui doivent donc être convenablement ajustées selon le résultat visé. Bien que les silices mises au point à ce jour conviennent sur bien des points pour une application en papeterie, elles présentent encore néanmoins certains inconvénients. Ainsi, par exemple, les silices actuellement utilisées comme charge de masse présentent une rétention chimique qui peut paraître insuffisante La rétention chimique quantifie l'aptitude de la silice à être retenue par adsoption sur les fibres de cellulose du papier; elle est définie, dans cette application, comme le rapport de la quantité de silice effectivement adsorbée sur les fibres celluloses à la quantité totale de silice utilisée lors de l'incorporation en masse Cette faiblesse dans la rétention chimique nuit à l'économie du procédé, pose des problèmes de pollution et de recyclage des effluents, et diminue les propriétés finales du papier Par ailleurs, les silices actuellement utilisées comme charge de couchage ne présentent pas une qualité suffisante pour permettre d'une part un contrôle rigoureux de la pénétration superficielle des encres, et d'autre part une adsorption rapide de celles-ci, deux conditions pourtant indispensables pour obtenir une reproduction dite à grande définition. Un objet de la présente invention est donc de proposer de nouvelles silices à rétention chimique et capacité d'adsorption, notamment vis à vis des encres, améliorées et donc parfaitement utilisables comme charges dans les formulations papetières. Un autre objet de l'invention est un procédé permettant la prépa- ration de telles silices. Or, il a été trouvé par la Demanderesse que certaines des pro- priétés recherchées pour les charges de masse ou les charges de couchage pour papiers dépendaient non seulement des caractéristiques structurelles des silices utilisées, mais également de leur chimie de surface En particulier, il a été trouvé que le contrôle de cette chimie de surface permettait d'influencer avantageusement des propriétés comme la rétention chimique et la capacité d'adsorption. Cette découverte est à la base de la présente invention. On a pu ainsi établir un certain nombre de conditions sur la surface des silices, notamment au niveau du nombre et de la nature des sites de surface (cationiques ou anioniques) pour que celles-ci présentent, par rapport à des silices de l'art antérieur de structures pourtant équivalentes, les propriétés améliorées susmentionnées On a pu également mettre au point un procédé de traitement de surface de silices permettant d'accéder de manière simple aux nouvelles silices selon l'invention. Les silices selon l'invention, utilisables notamment comme charges, sont caractérisées en ce qu'elles présentent une chimie de surface telle que le nombre de sites cationiques, exprimé en micro Mole par mètre carré de silice (p Mole/m 2) soit supérieur à 0,05. D'autre part, le procédé de préparation des silices selon l'in- vention, qui se ramène essentiellement à un procédé de traitement de surface de silices, est caractérisé en ce qu'il consiste (a) à faire subir à une suspension de silice présentant un p H d'au plus 8, un traitement avec un sel organique ou inorganique d'un élément métallique au moins divalent, (b) puis, à l'issue de ce traitement, à remonter le p H du milieu réactionnel à une valeur supérieure ou égale à 3,5, (c) à séparer ensuite la silice dudit milieu, et (d) à enfin sécher la silice obtenue. L'invention concerne également les silices obtenues ou susceptibles d'être obtenues par ce procédé. Elle concerne aussi des suspensions de silice qui peuvent être soit préparées directement à partir des silices selon l'invention soit obtenues lors de la mise en oeuvre d'un procédé tel que ci-dessus, ces suspensions présentant la propriété remarquable d'être particulièrement stables dans le temps. Enfin, l'invention concerne l'utilisation des silices telles que décrites ci-dessus ou préparées selon le procédé qui vient d'être mentionné plus haut, comme charges pour papiers. Mais d'autres caractéristiques, aspects et avantages de l'invention apparaîtront encore plus clairement à la lecture de la description qui va suivre, et des exemples concrets mais non limitatifs destinés à l'illustrer. Comme cela été indiqué en introduction, les caractéristiques essentielles des silices de l'invention résident dans leur chimie de surface Plus précisément, un des aspects à prendre en compte dans cette chimie de surface est le nombre et la nature des sites de surface, et plus particulièrement le nombre de sites cationiques. Ce nombre se mesure en micro Mole de sites cationiques par m 2 de silice. En pratique, cette mesure se fait de la manière suivante le nombre de sites cationiques est déterminé par la quantité de surfactant anionique, utilisé comme molécule sonde, fixé par adsorption spécifique sur une silice L'adsorption est effectuée à un p H constant de 6,5 et pour une concentration en silice exprimée en surface (m 2) telle que le rapport de concentrations entre le surfactant adsorbé sur la silice et le surfactant en équilibre est égal à 1 Le nombre de sites est exprimé en micro Mole de sites pour 1 m 2 de silice. La mesure du nombre de sites est effectuée en deux ou plusieurs étapes Dans un premier temps, on détermine un nombre approximatif de sites Dans un deuxième temps, la quantité exacte de sites est déterminée en effectuant la mesure pour un rapport de concentrations entre le surfactant adsorbé sur la silice et le surfactant en équilibre égal à 1. 1.1 Détermination du nombre approximatif de sites cationiqcues. Une quantité m 1 (g) de silice, préalablement séchée à 120 C pendant 4 heures, est dispersée dans 50 g d'une solution aqueuse de Dioctylsulfosuccinate de sodium (DDS) à 10,00 1 M/g Le p H de la suspension est ajusté à 6,50 par ajout de solutions 0,10 M/1 d'acide sulfurique ou d'hydroxyde de sodium La masse m 1 de silice est déterminée par la relation suivante: m 1 = ( 30/S), o S est la surface spécifique de la silice en m 2/g déterminée par la méthode BET et correspondant à la surface développée par les pores supérieurs à 1,3 nm. La suspension ainsi constituée est agitée pendant 4 heures à 25 C. On centrifuge par la suite la suspension à 7500 t/mn pendant 60 mn et le surnageant obtenu est filtré sur filtre millipore de 0,22 pm Une solution E 1 est obtenue par ajout de 10,000 g de surnageant filtré dans 90,00 g d'eau bidistillée. De la même façon, une solution témoin R 1 est obtenue par ajout de ,000 g de solution de Dioctylsulfosuccinate de sodium à 10 p M/g dans ,00 g d'eau bidistillée. Le surfactant anionique est dosé par turbitimétrie par addition d'une solution aqueuse de 1,5-dimethyl-1,5-diazaundecamethylene polymethobromide (PB) à 5 p M/g Les turbidités des solutions E 1 et R 1 sont mesurées à 550 nm en fonction du volume de PB versé Le point équivalent est déterminé par la quantité de PB versé correspondant au maximum de turbidité Soient VE 1 et VR 1 les volumes de PB versés dans le cas des solutions E 1 et R 1 respectivement. La quantité de DDS adsorbé sur la silice est déterminée par la relation suivante: Qc = l 500-( 250 VE 1/VR 1)l/30 (en p Mole/m 2) 1.2 Détermination du nombre exacte de sites cationiques. Une quantité m (g) de silice, préalablement séchée à 120 C pendant 4 heures, est dispersée dans 50 g d'une solution aqueuse de Dioctylsulfosuccinate de sodium (DDS) à 10,00 p M/g Le p H de la suspension est ajusté à 6,50 par ajout de solutions 0,10 M/1 d'acide sulfurique ou d'hydroxyde de sodium. La masse m de silice est déterminée par la relation suivante: m = 250 Qc. S La suspension ainsi constituée est agitée pendant 4 heures à 25 C. On centrifuge par la suite la suspension à 7500 t/mn pendant 60 mn et le surnageant obtenu est filtré sur filtre millipore de 0,22 gm. Une solution E est obtenue par ajout de 10,000 g de surnageant filtré dans 90,00 g d'eau bidistillée. De la même façon, une solution témoin R est obtenue par ajout de 5, 000 g de solution de Dioctylsulfosuccinate de sodium à 10 p M/g dans ,00 g d'eau bidistillée. Le surfactant anionique est dosé par turbitimétrie par addition d'une solution aqueuse de 1,5-dimethyl-1,5-diazaundecamethylene polymethobromide (PB) à 5 p/M/g Les turbidités des solution E et R sont mesurées à 550 nm en fonction du volume de PB versé Le point équivalent est déterminé par la quantité ce PB versé correspondant au maximum de turbidité Soient VE et VR les volumes de PB versés dans le cas des solutions E et R respectivement. Le nombre de sites cationiques (en p Mole/m 2) est déterminé par la relation suivante: NC = l 500-( 250 VE/VR)l/m Dans le cas présent, et comme déja indiqué, les silices selon l'invention présentent un nombre de sites cationiques supérieur à 0,05. Selon un mode préféré de réalisation de l'invention, ce nombre est au moins de 0,1 et encore plus préférentiellement d'au moins 0,2, et notamment compris entre 0,2 et 60. Les silices selon l'invention peuvent également présenter un certain nombre de sites anionieiues distribués à leur surface Ce nombre se mesure en micro Moles de sites anioniques par m 2 de silice. En pratique, cette mesure se fait de la manière suivante: le nombre de sites anioniques est déterminé par la quantité de polyélectrolyte cationique, utilisé comme molécule sonde, fixé par adsoption spécifique sur une silice. 2.1 Détermination du nombre approximatif de sites anioniques. Une masse m 1 de silice préalablement séchée à 120 C pendant 4 heures, est dispersée dans 50 g d'une solution aqueuse à 5,00 p M/g de 1,5dimethyl-1,5-diazaundecamethylene polymethobromide (PB) Le p H de la suspension est ajusté à 8,5 par ajout d'acide sulfurique ou d'hydroxyde de sodium 0,1000 Mole/l. La masse m 1 de silice est déterminée par la relation suivante: m 1 = ( 15/S), o S est la surface spécifique de la silice en m 2/g déterminée par la méthode BET et correspondant à la surface développée par les pores supérieurs à 1,3 nm. La suspension ainsi constituée est agitée pendant 4 heures à 25 C. On centrifuge par la suite la suspension à 7500 t/mn pendant 60 mn et le surnageant obtenu est filtré sur filtre millipore de 0,22 Pm. Une solution E 1 est obtenue par ajout de 10,000 g de surnageant filtré dans 90,00 g d'eau bidistillée. De la même façon, une solution témoin R 1 est obtenue par ajout de 5,000 g de solution de 1,5-dimethyl-1,5- diazaundecamethylene polymethobromide à 5,00 p M/g dans 95,00 g d'eau bidistillée. Le polyelectrolyte cationique est dosé par turbitimétrie par addition d'une solution aqueuse de Dioctylsulfosuccinate de sodium (DDS) à 10 p M/g Les turbidités des solutions E 1 et R 1 sont mesurées à 550 nm en fonction du volume de DDS versé Le point équivalent est déterminé par la quantité de DDS versé correspondant au maximum de turbidité. Soient VE 1 et VR 1 les volumes de DDS versés dans le cas des solutions E 1 et R 1 respectivement La quantité de PB adsorbé sur la silice est déterminée par la relation suivante: QA = l 250-( 125 VE 1/VR 1)l/15 (en p Mole/m 2) 2.2 Détermination du nombre exact de sites anioniqcues. Une masse m de silice préalablement séchée à 120 C pendant 4 heures, est dispersée dans 50 g d'une solution aqueuse à 5,00 p M/g de 1,5dimethyl-1,5-diazaundecamethylene polymethobromide (PB) Le p H de la suspension est ajusté à 8,0 par ajout d'acide sulfurique ou d'hydroxyde de sodium 0,1000 Mole/l. La masse m de silice est déterminée par la relation suivante: m = 125 QA S La suspension ainsi constituée est agitée pendant 4 heures à 25 C. On centrifuge par la suite la suspension à 7500 t/mn pendant 60 mn et le surnageant obtenu est filtré sur filtre millipore de 0,22 um. Une solution E est obtenue par ajout de 10,000 g de surnageant filtré dans 90,00 g d'eau bidistillée. De la même façon, une solution témoin R est obtenue par ajout de ,000 g de solution de 1,5-dimethyl-1,5-diazaundecamethylene polymethobromide à 5,00 li M/g dans 95,00 g d'eau bidistillée. Le polyelectrolyde cationique est dosé par turbitimétrie par addition d'une solution aqueuse de Dioctylsulfosuccinate de sodium (DDS) à 10 p M/g Les turbidités des solutions E et R sont mesurées à 550 nm en fonction du volume de DDS versé Le point équivalent est déterminé par la quantité de DDS versé correspondant au maximum de turbidité Soient VE et VR les volumes de DDS versés dans le cas des solutions E et R respectivement. Le nombre de sites anioniques (en p Mole/m 2) est déterminé par la relation suivante: NA = 2 l 250-( 125 VE/VR)l/m Dans le cas présent, les silices selon l'invention peuvent pre- senter un nombre de sites anioniques compris entre 5 et 120 p Mole/m 2, et plus particulièrement entre 10 et 60 p Mole/m 2. D'autre part, le point de charge nulle ou PZC peut également être considéré comme une caractéristique des silices de l'invention. Ce point de charge nulle (PZC) est défini par le p H d'une suspension de silice pour lequel la charge électrique de la surface du solide est nulle et ce quelle que soit la force ionique du milieu Ce PZC mesure le p H réel de la surface, dans la mesure o celle-ci est libre de toutes impuretés de ce type ionique. La charge électrique est déterminée par potentiométrie Le principe de la méthode est basé sur le bilan global des protons adsorbés ou désorbés sur la surface de la silice à un p H donné. A partir des équations décrivant le bilan global de l'opération, il est facile de montrer que la charge électrique C de la surface, prise par rapport à une référence correspondant à une charge de surface nulle, est donnée par l'équation C= F (H OH) A.M dans laquelle A représente la surface spécifique du solide en m 2/g, M est la quantité de solide dans la suspension en g, F est le Faraday, H ou OH représente la variation par unité de surface de l'excès d'ions H+ ou OH respectivement sur le solide. La mesure expérimentale du PZC se fait de la manière suivante. On utilise la méthode décrite par Berube et de Bruyn (J Colloid Interface Sc 1968, 27, 305). La silice est lavée au préalable dans de l'eau déionisée de haute résistivité ( 10 Mega Ohm cm); séchée puis dégazée. On prépare une série de solutions à p Ho 8,5 par ajout de KOH ou HNO 3 et contenant un électrolyte indifférent (KNO 3) a une concentration variable entre 10-5 et 10-1 Mole/l. A ces solutions on ajoute une masse donnée de silice et on laisse le p H des suspensions obtenues se stabiliser sous agitation, à 250 C et sous azote pendant 24 heures; soit p H'o sa valeur. Des solutions étalons sont constituées par le surnageant obtenu par centrifugation pendant 30 mn à 10000 t/mn d'une partie de ces mêmes suspensions Soit p H'o le p H de ces surnageants. On ramène ensuite le p H d'un volume connu de ces suspensions et des solutions étalons correspondantes à p Ho en rajoutant la quantité nécessaire de KOH et on laisse les suspensions et les solutions étalons se stabiliser pendant 4 heures. Le dosage potentiométrique des suspensions est effectué à partir de p Ho par addition d'acide nitrique jusqu'à p Hf= 2,0. Préférentiellement on procède par addition d'incrément d'acide correspondant à une variation de p H de 0,2 unité de p H Après chaque addition, le p H est stabilisé pendant 1 mn. Soit Vh Nh le nombre d'équivalents d'acide pour parvenir à p Hf. A partir de p Ho, on trace le terme (Vh Nh Voh Noh) en fonction des p H incrémentés pour toutes les suspensions ( 3 forces ioniques au moins) et pour toutes les solutions étalons correspondantes. Pour chaque valeur de p H (pas de 0,2 unité) on fait ensuite la différence entre la consommation de H+ ou OH pour la suspension et pour la solution étalon correspondante On renouvelle cette opération pour toutes les forces ioniques. Ceci donne le terme (H OH) correspondant à la consommation en protons de la surface La charge de surface est calculée par l'équation ci-dessus. On trace ensuite les courbes charge de surface en fonction du p H pour toutes les forces ioniques considérées Le PZC est défini par l'intersection des courbes. On ajuste la concentration en silice en fonction de la surface spécifique de celle-ci. Par exemple, on utilise des suspensions à 2 % pour les silices de m 2/g à 3 forces ioniques ( 0,1; 0,01 et 0,001 mole/l). Le dosage est effectué sur 100 ml de suspension en utilisant de l'hydroxyde de potassium à 0,1 M. Dans le cas de la présente invention, le PZC peut alors être compris entre 2 et 9, et plus particulièrement entre 3 et 7. Comme cela apparaîtra plus clairement dans la suite de l'exposé, les caractéristiques de chimie de surface des silices de l'invention, et plus particulièrement les fractions de sites cationiques et les fractions de sites anioniques à la surface desdites silices, peuvent être modulées et contrôlées à volonté, et ceci grâce au procédé de préparation qui est décrit en détails ci-après On peut en effet d'ores et déjà noter que le procédé de préparation des silices de l'invention consiste essentiellement à doper en surface des silices,au moyen d'un élément métallique au moins divalent Cet élément métallique est, selon l'invention, chimiquement lié à cette surface. L'existence de cette liaision chimique peut être appréhendée par le comportement de la silice lorsqu'elle est mise dans une suspension aqueuse, dans l'eau par exemple, à p H 7 Dans ce cas, on n'observe pas de désorption de l'élément métallique ou qu'une désorption négligeable due à des traces d'élément métallique non lié chimiquement, ces traces pouvant résulter d'une préparation à une pureté moins poussée de la silice. Sans vouloir être lié ou limité par une théorie particulière, on peut estimer que cette liaison est problablement du type Si-O-X (X désignant l'élément métallique). Il y a donc lieu de noter que c'est l'élement métallique en tant que tel qui participe à la liaison Si-O-X, et ceci contrairement à certaines silices de l'art antérieur dont la surface peut comporter un élément métallique, sous la forme d'un sel, non chimiquement lié ou adsorbé de façon réversible. Selon un mode préféré de réalisation de l'invention, les silices présentent alors un rapport lnombre de sites cationiquesl/lnombre de sites cationiques + nombre de sites anioniquesl compris entre 0,1 et 0,6, et plus particulièrement compris entre 0,1 et 0,4. Outre les caractéristiques de chimie de surface qui viennent d'être décrites ci-dessus et qui conditionnent la rétention chimique et la capacité d'adsorption des silices de l'invention, ainsi d'ailleurs que la stabilité des suspensions contenant de telles silices, les silices de l'invention peuvent présenter aussi des caractéristiques physiques qui les rendent particulièrement adaptées à une application comme charges pour papiers. Ces caractéristiques, de type structurel, vont être décrites ci-dessous. Les silices de l'invention présentent généralement une surface spécifique BET comprise entre 10 et 300 m 2/g, de préférence entre 60 et 200 m 2/g. La surface spécifique BET est déterminée selon la méthode BRUNAUEREMMETT-TELLER décrite dans "The Journal of the American il Chemical Society" vol 60, page 309, February 1938 et selon la norme NF X 1 I-622 ( 3 3). Les silices de l'invention meuvent présenter une prise d'huile comprise entre 80 et 500 cm 3/100 g de silice, cette dernière étant déterminée selon la norme NFT 30-022 (mars 1953) en mettant en oeuvre le phtalate de dibutyle (DBP). Plus précisément, la prise d'huile peut être comprise entre 100 et 400 cm 3/100 g. Pour ce qui est des caractéristiques de porosité des silices de l'invention, ces dernières peuvent présenter un volume poreux variant entre 1 et 10 cm 3/g et plus particulièrement entre 2 et 5 cm 3/g (porosimétrie au mercure). Selon un mode particulier de réalisation de l'invention, les silices sont des silices de précipitation. Le procédé de préparation des silices de l'invention va maintenant être décrit plus particulièrement. Comme indiqué plus haut, ce procédé consiste essentiellement, dans ses étapes (a) et (b), en un traitement chimique de surface, c'est-à- dire que seules les caractéristiques de chimie de surface des silices à traiter sont modifiées par le traitement, et non leurs caractéristiques structurelles ou morphologiques. La première étape (a) du traitement selon l'invention est donc opérée sur des suspensions, généralement aqueuses, de silices. Ces suspensions peuvent avoir été obtenues par tout moyen connu, et les silices contenues dans ces suspensions peuvent être également de tout type connu, c'est-à-dire du type précipité, gel ou de pyrogénation. Selon une première variante de mise en oeuvre du procédé de préparation des silices selon l'invention, on peut opérer la première étape du traitement sur des suspensions qui ont été obtenues simplement par mise en suspension de poudres de silices préalablement synthétisées, ces silices pouvant être, comme déjà signalé, du type précipité, gel ou de pyrogénation. Classiquement, cette mise en suspension se fait à p H compris entre 6 et 10, à une température d'environ 800 C, et ceci pour un extrait sec en silice de l'ordre de 10 % en poids. Les silices de type précipité, gel ou de pyrogénation susmen- tionnées sont des produits déjà bien connus en soi et facilement synthétisables, comme cela va être rappelé maintenant pour les besoins de l'exposé. Ainsi, les silices de pyrogénation peuvent avoir été obtenues par exemple par hydrolyse du tétrachlorure de silicium dans une flamme haute température ( 10000 C) ou bien encore selon le procédé dit à l'arc électrique De tels produits sont commercialisés notamment par la Société DEGUSSA sous le nom de marque AEROSILO, ou par la Société CABOT sous la marque CABOSILO. Quant aux silices produites par voie humide (gels de silices, silices précipitées), elles sont généralement obtenues, comme cela est bien connu, par réaction d'un silicate alcalin avec un agent acidifiant tel que l'acide chlorhydrique, l'acide sulfurique ou l'acide carbonique, ce qui donne lieu à la formation d'une suspension de silice ou d'un gel de silice. Cette réaction peut être conduite de manière quelconque (addition d'acide sur un pied de cuve de silicate, addition simultanée totale ou partielle d'acide et de silicate sur un pied de cuve d'eau ou de solutions de silicate, mûrissement, etc), le choix se faisant essentiellement en fonction des caractéristiques physiques de la silice que l'on désire obtenir. On distingue de manière classique les silices de précipitation des gels de silice selon les critères habituels et connus à savoir notamment que les silices précipitées présentent une distribution des pores très dispersée par suite d'une structure discontinue, les gels ayant au contraire une structure tridimensionnelle continue Les silices de précipitation sont précipitées généralement à un p H voisin de 7 ou à p H basique, les gels étant eux obtenus à un p H habituellement acide ou très acide. A l'issue de l'étape de précipitation, on procède alors à l'étape de séparation de la silice du milieu réactionnel selon tout moyen connu, filtre sous vide ou filtre presse par exemple. On recueille ainsi un gâteau de silice, qui est lavé si nécessaire. Ce gâteau, ou s'il est délité, la suspension de délitage, est séché par tout moyen connu, notamment par atomisation Le produit séché est broyé si nécessaire pour obtenir la granulométrie désirée. Un procédé pour la préparation de silices précipitées dont la morphologie est particulièrement adaptée à une application comme charges pour papiers a par exemple été décrit dans la demande de brevet français déposée sous le numéro 89-08874 (correspondant à la demande de brevet européen déposée sous le N O 90401818-1) dont l'enseignement est totallement inclus ici à titre de référence. Selon cette demande, une silice à porosité contrôlée et donc particulièrement adaptée à une application en papeterie, est préparée de la manière suivante: on ajoute simultanément, de manière à maintenir constant le p H du milieu à une valeur comprise entre 7 et 10, un silicate alcalin d'une part et un acide d'autre part, dans une dispersion colloïdale de silice, et ceci en présence d'un électrolyte si nécessaire; cette dispersion colloïdale est par exemple obtenue par chauffage à 600 950 C d'une solution aqueuse de silicate alcalin, puis ajout dans cette solution d'un acide jusqu'à l'obtention d'un p H compris entre 8 et 10, de préférence aux environs de 9,5. à la fin de l'addition simultanée, on obtient une suspension de silice, puis on abaisse le p H de cette suspension par ajout d'acide de telle sorte qu'il se situe entre 3 et 7, notamment entre 5 et 5,5. on sépare la silice du milieu de réaction, notamment par fil- tration, on procéde à un lavage poussé du gâteau de filtration, notamment à l'aide d'une eau désionisée, on délite le gâteau, puis on le sèche par exemple par atomi- sation, et enfin on broyé éventuellement la silice séchée. Les suspensions de silice sur lesquelles est opérée la première étape du procédé de préparation selon l'invention peuvent avoir été obtenues autrement que par mise en suspension de poudres de silices présynthétisées, conformément à la première variante exposée ci-dessus. Ainsi, selon une deuxième variante possible de mise en oeuvre du procédé de préparation des silices de l'invention, les suspensions de silice sur lesquelles est opérée la première étape du traitement de surface correspondent aux suspensions de silice mêmes qui sont obtenues dans le cadre d'un procédé classique de synthèse d'une silice voie humide tel qu'il a été rappelé ci-avant; une telle suspension peut donc être soit la suspension de silice obtenue en fin de précipitation et avant filtration ou le gel de silice, soit la suspension de silice obtenue après délitage du gâteau de filtration. Selon cette seconde variante, le procédé de préparation des silices de l'invention se ramène en fait à un procédé classique de synthèse d'une silice voie humide dans lequel on a simplement intégré au niveau d'au moins une de ses étapes (fin de précipitation et/ou délitage du gâteau de filtration), un traitement supplémentaire tel que défini plus en détails ci-après. Dans ce cas, la ou les étapes antérieures ou postérieures au traitement conforme à l'invention ne correspondent alors ni plus ni moins qu'aux étapes classiques et connues qui sont mises en oeuvre dans tout procédé de préparation de silices voie humide. Il est encore une fois important de bien noter que les silices de l'invention obtenues par un tel procédé ne se distinguent des silices qui seraient obtenues par le même procédé mais sans mise en oeuvre du traitement supplémentaire, que par des seules caractéristiques de chimie de surface et non par des caractéristiques physiques. Il en découle que pour obtenir des silices conformes à l'invention et présentant des caractéristisques de structure ou de morphologie désirées, il suffit de mettre en oeuvre un procédé classique et connu de préparation de silice précipitée dont on sait qu'il conduit aux silices présentant les caractéristiques physiques voulues, mais dans lequel on aura en outre intégré l'étape du traitement conforme à l'invention On notera enfin que cette règle de correspondance entre les caractéristiques physiques de la silice non encore traitée d'une part et de la silice traitée d'autre part s'applique également à la première variante du procédé de préparation des silices selon l'invention. Les suspensions de silice à traiter selon l'invention, et obtenues selon l'une ou l'autre des variantes exposées ci-dessus, peuvent présenter une teneur en silice variant de 5 à 50 % en poids, de préférence comprise entre 10 et 30 % en poids. Selon l'invention, le p H de ces suspensions doit être inférieur ou égal à 8 Si nécessaire, on ramène donc le p H de la suspension initiale à une telle valeur par ajout d'acide. Selon l'invention, on traite alors les suspensions de silice précitées avec au moins un sel organique ou inorganique d'un élément métallique au moins divalent. Parmi les éléments métalliques divalents utilisables, on peut plus particulièrement citer les éléments alcalino-terreux, tels que par exemple le magnésium, le calcium, le strontium et le baryum; les terres rares, telles que par exemple le lanthane, le cérium et l'yttrium qui est assimilé ici à une terre rare; le titane; le zirconium; le fer; le nickel; le zinc et l'aluminium Cette liste n'est bien entendu nullement limitative. Selon un mode particulier et préféré de mise en oeuvre du traite- ment selon l'invention, on utilise à titre d'élément métallique l'alu- minium. Selon l'invention, ces éléments se présentent sous la forme d'un de leurs sels, organiques ou inorganiques. A titre de sels organiques, on peut citer notamment les sels d'acides carboxyliques ou polycarboxyliques, comme par exemple l'acide * acétique, citrique, tartrique ou oxalique. A titre de sels inorganiques, on peut citer notamment les halo- génures et les oxyhalogénures, comme par exemple les chlorures et les oxychlorures; les nitrates; les phosphates; les sulfates et les oxy- sulfates. Il convient de noter, là encore, que cette liste de sels n'est bien entendu donnée qu'à titre purement illustratif. Dans la pratique, les sels métalliques sont introduits dans les suspensions de silice sous la forme de solutions, généralement aqueuses; ces sels pourraient également, bien entendu, être introduits sous forme solide, leur dissolution intervenant alors après la mise en contact avec la dispersion de silice De préférence, les solutions de sels métalliques sont introduites progressivement dans les suspensions de silices, en une ou plusieurs étapes, et ceci de façon à avoir un traitement bien homogène. La quantité d'élément métallique à introduire dans la suspension de silice peut varier dans de très larges limites. Dans la pratique, on peut utiliser une quantité d'élément métal- lique telle que, au niveau de la silice traitée finale, cet élément se retrouve à raison de 0,01 % à 30 % en poids, et plus particu- lièrement entre 0,5 et 5 % en poids, selon la surface spécifique de la silice. Le mélange entre les suspensions de silice et les sels métalliques peut être effectué à une température allant de l'ambiante à 100 C, et de préférence à une température supérieure à 600 C Des températures comprises entre 600 et 800 C conviennent particulièrement bien. Lors de l'introduction du sel wrtallique, le p H du milieu de réaction décroît progressivement. Après que l'introduction du sel métallique soit terminée, on remonte alors, dans une seconde étape, le p H du milieu de réaction à une valeur supérieure ou égale à 3,5. Cette remontée du p H est effectuée par ajout d'une base dans le milieu de réaction, par exemple au moyen d'une solution d'hydroxyde de sodium ou d'ammoniaque. La température du milieu lors de cette seconde étape est avanta- geusement celle qui a été utilisée pour conduire la première étape du traitement. A l'issue de cette seconde étape, il peut être avantageux de prévoir un mûrissement du milieu réactionnel Ce mûrissement se fait alors généralement à la température à laquelle la seconde étape du traitement (étape de remontée du p H) a été conduite La durée du mûrissement peut aller de quelques minutes à quelques heures, de préfé- rence de 10 mn à 1 heure. Eventuellement, à l'issue soit de la seconde étape soit du mûris- sement précité, on peut enfin procéder à un dernier ajustement du p H, ce dernier ajustement étant destiné à fixer le p H de la silice finie en fonction de l'application visée pour celle-ci. A l'issue du traitement selon l'invention, la silice traitée est alors séparée du milieu de réaction selon tout moyen, filtre sous vide ou filtre presse par exemple. On recueille ainsi un gâteau de silice traitée, qui peut être lavé si nécessaire, par exemple avec l'eau désionisée. Ce gâteau de silice traitée, ou s'il est délité, la suspension de délitage de silice traitée, est séché par tout moyen connu, notamment par atomisation Le produit séché est broyé si nécessaire pour obtenir la granulométrie désirée. Comme déjà indiqué ci-avant, on constate donc que les dernières étapes du procédé de préparation des silices de l'invention ne sont en fait que des étapes classiques mises en oeuvre dans tout procédé de synthèse de silice voie humide. A l'issue du procédé de synthèse selon l'invention, on recueille des silices dont la chimie de surface est profondément modifiée par rapport aux silices classiques de l'art antérieur Ainsi, le dopage chimique en élément métallique qui a été réalisé à la surface de la silice entraîne une modification du nombre et de la nature des sites de surface, qu'ils soient cationiques ou anioniques, modification qui se traduit par une amélioration des propriétés de la silice, comme cela ressortira clairement des exemples donnés ci-après. Les paramètres qui permettent de contrôler, c'est-à-dire augmenter ou diminuer, le nombre et les proportions de sites cationiques et anio- niques à la surface des silices selon l'invention sont essentiellement les suivants: le taux d'éléments métalliques introduits; le p H initial de la suspension de silice à traiter,c'est à dire le p H éxistant avant que l'on ait éventuellement ramener celui-ci à une valeur inférieure ou égale à 8 pour conduire le traitement; le p H de la suspension prête à être traitée; et le p H atteint lorsque l'on procède à la remontée en p H de la suspension traitée (étape b du procédé). On notera enfin que les suspensions (ou slurries) de silice qui sont obtenues soit par mise en suspension directe des silices selon l'invention soit à l'issue des étapes (a) et (b) du traitement selon l'invention exposé ci-avant, constituent en elles-mêmes des compo- sitions particulièrement intéressantes. En effet, ces suspensions de silices traitées présentent l'avan- tage remarquable d'être très stables au cours du temps, et non géli- fiantes. Ceci facilite grandement le transport et le stockage des sus- pensions de silice en vue d'une utilisation directe comme bains de couchage pour papier. Dans l'art antérieur qui est illustré par exemple par la demande de brevet français FR 2 627 176, pour éviter la tendance à la sédimentation et à la gélification des suspensions de silice, on est obligé de faire appel à divers additifs Les suspensions de silices traitées selon l'invention permettent donc d'obvier aux inconvénients liés à une telle utilisation. Pour augmenter encore la stabilité de suspensions selon l'invention, il est généralement avantageux de procéder à un broyage humide, notamment au moyen d'un broyeur à bille, de ces dernières, de manière à ramener la taille des particules de silice à une taille convenable. Des exemples illustrant l'invention vont maintenant être donnés, ainsi qu'une définition préalable des tests utilisés pour quantifier d'une part la capacité d'adsorption et d'autre part la rétention chimique des silices. Description du test d'adsorption d'encre Les encres correspondant à chaque couleur élémentaire, magenta, jaune et bleu (encre HEWLETT PACKARD) sont diluées cent fois dans de l'eau permutée On constitue ainsi trois solutions initiales M, J et B. On introduit 1 g de silice dans 10 ml de chacune des trois solu- tions et on laisse agiter pendant 5 mn à 250 C Les suspensions sont ensuite centrifugées à 7 500 t/mn pendant 30 mn et les surnageants sont filtrés sur filtre millipore 0 22 micron. Les concentrations en colorant restant en solution après adsor- ption, sont déterminées par spectrophotométrie visible au trois lon- gueurs d'ondes suivantes: 548, 360 et 630 nm Le taux de colorant adsorbé est déterminé par le rapport: % ads = (aire du pic du surnageant/aire du pic de la solution d'origine) x 100. Description du test de rétention chimique des silices sur cellulose Ce test consiste à mesurer la quantité de silice retenue par adsorption chimique sur les fibres d'une cellulose en utilisant un protocole décrit plus en détails par Unbehend J E dans Tappi 1977,60 ( 7)110-112 et modifié pour l'adapter à la mesure de la rétention des silices Les silices sont impérativement broyées à un diamètre moyen inférieur ou égal à 5,0 micron (mesuré sur un appareil type CILAS) Les mesures sont effectuées sur une cellulose de composition 40 % feuillus et 60 % résineux, de demande cationique égale à 74 microéquivalents/g de cellulose. Une suspension X est préparée par dispersion dans 300 g d'eau épurée, d'une masse de 10 g (pesée exactement) de cellulose sèche de composition 40 % Feuillus / 60 % Résineux Cette suspension est homogénéisée sous agitation à une vitesse de 1600 t/mn, en utilisant une turbine type "défloculeuse", pendant 45 mn à 25 O C Une solution Y est préparée par dissolution dans 189 g d'eau épurée, d'une masse de lg (pesée exactement) de silice micronisée (ô moyen 1200 C. La solution Y est ensuite incorporée dans la suspension X toujours sous agitation, afin d'avoir une parfaite homogénéisation du milieu; le p H est ajusté à une valeur de 6,0 à l'aide d'une solution de soude ou d'acide sulfurique 0,10 M/l. L'ensemble est défloculé pendant 30 mn à 250 C puis versé dans un appareil type Jar Mark 4 La suspension est agitée à 600 t/mn pendant 10 mn La suspension est ensuite filtrée sous agitation et sous vide pour récupérer 100 ml de filtrat E. De la même façon, on prépare une suspension de référence en dispersant 10,0 g de cellulose dans 490 g d'eau Cette suspension est homogénéisée sous agitation à une vitesse de 1600 t/mn, en utilisant une turbine type "défloculeuse", pendant 45 mn à 250 C Le p H est ajusté à une valeur de 6,0 à l'aide d'une solution de soude ou d'acide sulfurique 0,10 M/l et l'ensemble est défloculé pendant 30 mn à 250 C puis versé dans un appareil type Jar Mark 4 La suspension est agitée à 600 t/mn pendant 10 mn La suspension est ensuite filtrée sous agitation et sous vide pour récupérer 100 ml de filtrat R. Les 100 ml de filtrat R sont placés dans un creuset de masse mo, préalablement calciné à 900 'C pendant 5 h et refroidit dans un dessicateur; soit ml la masse de l'ensemble L'ensemble est porté à 120 'C pendant 12 h dans une étuve ventilée pour éliminer toute l'eau; soit m 2 la masse de l'ensemble obtenu après séchage Celui-ci est ensuite calciné à 9000 C pendant 5 h et pesé après refroidissement dans un dessicateur; soit m 3 la masse du creuset + silice. La même opération est effectuée pour le filtrat E Environ 100 ml de filtrat E sont placés dans un creuset de masse Mo, préalablement calciné à 900 'C pendant 5 h et refroidit dans un déssicateur; soit Ml la masse de l'ensemble L'ensemble est porté à 1200 C pendant 12 h dans une étuve ventilée pour éliminer toute l'eau; soit M 2 la masse de l'ensemble obtenu après séchage Celui-ci est ensuite calciné à 9000 C pendant 5 h et pesé après refroidissement dans un dessicateur; soit M 3 la masse du creuset + silice. Le pourcentage en masse de minéraux extraits de la cellulose par ce procédé et contenus dans le filtrat est déterminé par la relation suivante: PR = (m 3 mo) X 100/ml Le taux de rétention exprimé par le rapport entre la masse de silice adsorbée sur les fibres de cellulose et la silice introduite est donné par la relation l 0,20 PR 100 (M 3 Mo) l Mi TR 0,20 Exemple 1 (référence) Dans un réacteur équipé d'un système de régulation de température et de p H et d'un système d'agitation par Mixel, on introduit 3,33 1 de silicate de sodium de concentration en silice de 130 g/l et de rapport molaire Si O 2/Na 2 O= 3,5 et 16,66 1 d'eau permutée de conductivité 1 p S/cm. Après la mise en marche de l'agitation ( 350 t/mn), le pied de cuve ainsi constitué est chauffé à 850 C. Lorsque la température est atteinte, on procède à l'addition de 2,20 1 d'acide sulfurique de concentration 80 g/l avec un débit constant de 0,420 1/mn pour amener le p H à 9,2. On procède par la suite à l'addition simultanée de 33,37 1 de silicate de sodium de concentration en silice de 130 g/l, de rapport molaire Si O 2/Na 2 O= 3,5 et de débit égale à 0,660 1/mn et de 22,70 1 d'acide sulfurique à 80 g/l Le débit d'acide sulfurique est ajusté de manière à maintenir le p H du milieu réactionnel à une valeur constante de 9,0. Après 50 mn d'addition, on arrête l'addition de silicate de sodium et on continu l'ajout d'acide sulfurique avec un débit de 0,420 1/mn jusqu'à stabiliser le p H du mélange réactionnel à 5,0 On réalise, par la suite, un mûrissement de 15 mn à ce p H Pendant le mûrissement, le p H est maintenu à 5,0 par ajout d'acide En fin de mûrissement, le p H est amené à 4,5 par ajout d'acide sulfurique avec un débit de 0,494 1/mn et on réalise par la suite un mûrissement de 10 mn à ce p H. Après arrêt du chauffage, le mélange est filtré et le gâteau obtenu est lavé à l'eau déionisée jusqu'à obtenir un filtrat de conductivité égale à 1000 p S/cm Le gâteau est ensuite délité pour former un slurry à % de silice. La silice est séchée par atomisation On procède enfin à un broyage de la silice obtenue sur un broyeur à jet d'air pour obtenir une diamètre moyen de 3 pim Les caractéristiques physico-chimiques de la silice ainsi obtenue sont regroupées dans le tableau I ci-après. Exemple 2: Préparation d'une silice dopée par 9 % en poids d'aluminium. Kg du slurry à 20 % de silice, issu de l'exemple 1, sont dispersés dans l'eau pour former une suspension à 10 % de silice Cette suspension est ensuite chauffée à 65 C Lorsque la température est atteinte, on ajuste le p H du slurry à 7,0 par addition d'une solution aqueuse d'hydroxyde de sodium à 180 g/l On procède par la suite à l'addition de 5,5 1 de solution de sulfate d'aluminium de concentration en A 12 (SO 4)3,18 H 20 de 450 g/l avec un débit de 0,550 1/mn On procède par la suite à une addition de Na OH à 180 g/l avec un débit de 0,560 1/mn pour amener le p H du milieu ainsi constitué à 7,5 On réalise par la suite un mûrissement de 60 mn à 65 C. En fin de mûrissement, le p H du mélange réactionnel est ajusté à 4,0 par ajout d'acide sulfurique à 80 g/l et on réalise par la suite un mûrissement de 10 mn à ce p H. Après arrêt du chauffage, le mélange est filtré et le gâteau obtenu est lavé à l'eau déionisée jusqu'à obtenir un filtrat de conductivité égale à 2000 i S/cm Le gâteau est ensuite délité pour former un slurry à % de silice. Une partie du slurry de silice ainsi obtenu est séchée par atomisation pour obtenir une silice sous forme de poudre On procède enfin à un broyage de la silice obtenue sur un broyeur à jet d'air pour obtenir une diamètre moyen de 3 pm Les caractéristiques physico- chimiques de la silice ainsi obtenue sont regroupées dans le tableau I ci-après. La deuxième partie du slurry est broyée dans un broyeur à billes de type "NETSCH" équipé d'un bol de 1,2 1 rempli de 960 ml de billes d'alumine magnésiée de 1,2 mm Le broyage est effectué à une vitesse de 2500 t/mn et un débit 10 1/h Les caractéristiques du slurry de silice ainsi obtenu sont les suivantes: Extrait sec en % poids: 25 Diamètre moyen en m: 3,0 Viscosité plastique en m Pa S: 22 Seuil d'écoulement en Pa 5 Stabilité après 4 mois: aucune sédimentation Exemple 3: Préparation d'une silice dopée par 25 % en poids de zirconium. Kg du slurry à 20 % de silice, issu de l'exemple 1, sont dispersés dans l'eau pour former une suspension à 6 % de silice Cette suspension est ensuite chauffée à 65 OC Lorsque la température est atteinte, on ajuste le p H du slurry à 6,0 par addition d'une solution aqueuse d'hydroxyde de sodium à 180 g/l On procède par la suite à l'addition de 6,7 i d'une solution d'oxychlorure de Zirconium (Zr O C 12) à 1,12 Mole/i de Zr avec un débit de 0,100 1/mn Après un mûrissement de mn, le p H du mélange réactionnel est ajusté à 4,0 par addition de Na OH à 180 g/l avec un débit de 0,300 1/mn et on réalise par la suite un dernier mûrissement de 60 mn à 650 C. Après arrêt du chauffage, le mélange est filtré et le gâteau obtenu est lavé à l'eau déionisée Le gâteau est ensuite délité puis sèché par atomisation pour obtenir une silice sous forme de poudre On procède enfin à un broyage de la silice obtenue sur un broyeur à jet d'air pour obtenir une diamètre moyen de 3 im Les caractéristiques physico-chimiques de la silice ainsi obtenue sont regroupées dans le tableau I ci-après. Exemple 4: Préparation d'une silice dopée par 15 % en poids de titane. 10 Kg du slurry à 20 % de silice, issu de l'exemple 1, sont dispersés dans l'eau pour former une suspension à 10 % de silice Cette suspension est ensuite chauffée à 65 O C Lorsque la température est atteinte, on ajuste le p H du slurry à 6,0 par addition d'une solution aqueuse d'hydroxyde de sodium à 180 g/l On procède par la suite à l'addition de 1,19 Kg d'oxysulfate de Titane (Ti OSO 4) avec un débit de 0,100 1/mn Après un mûrissement de 10 mn, le p H du mélange réactionnel est ajusté à 4,0 par addition de Na OH à 180 g/l avec un débit de 0,200 1/mn et on réalise par la suite un dernier mûrissement de 60 mn à 65 C. Après arrêt du chauffage, le mélange est filtré et le gâteau obtenu est lavé à l'eau déionisée Le gâteau est ensuite délité puis sèché par atomisation pour obtenir une silice sous forme de poudre On procède enfin à un broyage de la silice obtenue sur un broyeur à jet d'air pour obtenir un diamètre moyen de 3 pm Les caractéristiques physico-chimiques de la silice ainsi obtenue sont données dans le tableau I ci-après. Exemple 5: Préparation d'une silice dopée par 12 % en poids de calcium. Kg du slurry à 20 % de silice, issu de l'exemple 1, sont dispersés dans l'eau pour former une suspension à 10 % de silice Cette suspension est ensuite chauffée à 65 O C Lorsque la température est atteinte, on ajuste le p H du slurry à 6,0 par addition d'une solution aqueuse d'hydroxyde de sodium à 180 g/l On procède par la suite à l'addition, sous agitation, de 1,22 Kg de nitrate de calcium Après un mûrissement de 30 mn, le p H du mélange réactionnel est ajusté à 4,0 par addition de Na OH à 180 g/l avec un débit de 0,200 1/mn et on réalise par la suite un dernier mûrissement de 60 mn à 650 C. Après arrêt du chauffage, le mélange est filtré et le gâteau obtenu est lavé à l'eau déionisée Le gâteau est ensuite délité puis sèché par atomisation pour obtenir une silice sous forme de poudre On procède enfin à un broyage de la silice obtenue sur un broyeur à jet d'air pour obtenir une diamètre moyen de 3 1 m Les caractéristiques physicochimiques de la silice ainsi obtenue sont regroupées dans le tableau I ci-après. Exemple 6: Préparation d'une silice dopée par 9 % en poids d'aluminium. Dans un réacteur équipé d'un système de régulation de température et de p H et d'un système d'agitation par Mixel, on introduit 3,33 1 de silicate de sodium de concentration en silice de 130 g/l et de rapport molaire Si O 2/Na 2 O= 3,5 et 16,66 1 d'eau permutée de conductivité 1 VS/cm. Après la mise en marche de l'agitation ( 350 t/mn), le pied de cuve ainsi constitué est chauffé à 850 C Lorsque la température est atteinte, on procède à l'addition d'acide sulfurique de concentration 80 g/l avec un débit constant de 0,420 1/mn pour amener le p H à 9,0. On procède par la suite à l'addition simultanée de 33,37 1 de silicate de sodium de concentration en silice de 130 g/l, de rapport molaire Si O 2/Na 20 = 3,5 et de débit égal à 0,660 1/mn et de 22,70 1 d'acide sulfurique à 80 g/l Le débit d'acide sulfurique est ajusté de manière à maintenir le p H du milieu réactionnel à une valeur constante de 9,0 Après 50 mn d'addition, on arrête l'addition de silicate de sodium et on continu l'ajout d'acide sulfurique avec un débit de 0,420 1/mn jusqu'à stabiliser le p H du mélange réactionnel à 5,5 Pendant cette phase, la température du milieu est régulée à 65 C On réalise, par la suite, un mûrissement de 15 mn à ce p H Pendant le mûrissement, le p H est maintenu à 5,5 par ajout d'acide En fin de mûrissement, la silice subit un traitement de surface selon le protocole suivant lorsque la température du mélange réactionnel atteint la valeur de 650 C, on ajoute 15 1 de solution de sulfate d'aluminium de concentration en A 12 (SO 4)3, 18 H 20 de 450 g/l avec un débit de 0,720 1/mn On procède par la suite à une addition de Na OH à 180 g/l avec un débit de 0,560 1/mn pour amener le p H du milieu ainsi constitué à 7,5 On réalise par la suite un mûrissement de 60 mn à 650 C. En fin de mûrissement, le p H du mélange réactionnel est ajusté à 4,2 par ajout d'acide sulfurique à 80 g/l, puis on réalise un mûrissement de 15 mn. Après arrêt du chauffage, le mélange est filtré et le gâteau obtenu est lavé à l'eau déionisée jusqu'à obtenir un f iltrat de conductivité égale à 2000 l S/cm Le gâteau est ensuite délité pour former un slurry à % de silice. Une partie du slurry de silice ainsi obtenu, est sèchée par atomisation pour obtenir une silice sous forme de poudre On procède enfin à un broyage de la silice obtenue sur un broyeur à jet d'air pour obtenir une diamètre moyen de 3 lim. Les caractéristiques physico-chimiques de la silice ainsi obtenue sont regroupées dans le tableau I ci-après. La deuxième partie du slurry est broyée dans un broyeur à billes de type "NETSCH" équipé d'un bol de 1,2 1 rempli de 960 ml de billes d'alumine magnésiée de 1,2 mm Le broyage est effectué à une vitesse de 2500 t/mn et un débit 10 1/h Les caractéristiques du slurry de silice ainsi obtenu sont les suivantes: Extrait sec en % poids: 25 Diamètre moyen en pm: 3,0 Viscosité plastique en m Pa S 20 Seuil d'écoulement en Pa O Stabilité après 4 mois: aucune sédimentation Exemple 7 Préparation d'une silice dopée par 19 % en poids d'aluminium. Une bouillie de silice est préparée comme sur l'exemple 6. Lorsque la température du mélange réactionnel atteint la valeur de 650 C, on ajoute 30 1 de solution de sulfate d'aluminium de concentration en A 12 (SO 4)3,18 H 20 de 450 g/l avec un débit de 1,20 1/mn On procède par la suite à une addition de Na OH à 180 g/l avec un débit de 0,560 1/mn pour amener le p H du milieu ainsi constitué à 6,5 On réalise par la suite un mûrissement de 60 mn à 650 C. En fin de mûrissement, le p H du mélange réactionnel est ajusté à 4,2 par ajout d'acide sulfurique à 80 g/l, puis on réalise un mûrissement de 15 mn. Après arrêt du chauffage, le mélange est filtré et le gâteau obtenu est lavé à l'eau déionisée jusqu'à obtenir un filtrat de conductivité égale à 2000 ji S/cm Le gâteau est ensuite délité pour former un slurry à 25 % de silice. Une partie du slurry de silice ainsi obtenu, est sèchée par atomisation pour obtenir une silice sous forme de poudre On procède enfin à un broyage de la silice obtenue sur un broyeur à jet d'air pour obtenir une diamètre moyen de 3 lim. Les caractéristiques physico-chimiques de la silice ainsi obtenue sont regroupées dans le tableau I ci-après. La deuxième partie du slurry est broyée dans un broyeur à billes de type "NETSCH" équipé d'un bol de 1,2 1 rempli de 960 ml de billes d'alumine magnésiée de 1,2 mm Le broyage est effectué à une vitesse de 2500 t/mn et un débit 10 1/h Les caractéristiques du slurry de silice ainsi obtenu sont les suivantes: Extrait sec en % poids: 25 Diamètre moyen en im: 3,0 Viscosité plastique en m Pa S 20 Seuil d'écoulement en Pa O Stabilitéaprès 4 mois: aucune sédimentation Exemple 8: Préparation d'une silice dopée par 1 % en poids d'aluminium. Une bouillie de silice est préparée comme sur l'exemple 6. Lorsque la température du mélange réactionnel atteint la valeur de 750 C, on ajoute 1,61 de solution de sulfate d'aluminium de concentration en A 12 (SO 4)3,18 H 20 de 450 g/l avec un débit de 0,075 1/mn On procède par la suite à une addition de Na OH à 180 g/l avec un débit de 0,250 1/mn pour amener le p H du milieu ainsi constitué à 8,0 On réalise par la suite un mûrissement de 60 mn à 750 C. En fin de mûrissement, le p H du mélange réactionnel est ajusté à 4,2 par ajout d'acide sulfurique à 80 g/l, puis on réalise un mûrissement de 15 mn. Après arrêt du chauffage, le mélange est filtré et le gâteau obtenu est lavé à l'eau déionisée jusqu'à obtenir un f iltrat de conductivité égale à 2000 p S/cm Le gâteau est ensuite délité pour former un slurry à % de silice. Une partie du slurry de silice ainsi obtenu, est séchée par atomisation pour obtenir une silice sous forme de poudre On procède enfin à un broyage de la silice obtenue sur un broyeur à jet d'air pour obtenir une diamètre moyen de 3 pm. Les caractéristiques physico-chimiques de la silice ainsi obtenue sont regroupées dans le tableau I ci-après. La deuxième partie du slurry est broyée dans un broyeur à billes de type "NETSCHI" équipé d'un bol de 1,2 1 rempli de 960 ml de billes d'alumine magnésiée de 1,2 mm Le broyage est effectué à une vitesse de 2500 t/mn et un débit 10 1/h Les caractéristiques du slurry de silice ainsi obtenu sont les suivantes: Extrait sec en % poids: 25 Diamètre moyen en pm: 3,0 Viscosité plastique en m Pa S 15 Seuil d'écoulement en Pa O Stabilité après 4 mois: aucune sédimentation Exemple 9: Préparation d'une silice dopée par 5 % en poids d'aluminium. Dans un réacteur équipé d'un système de régulation de température et de p H et d'un système d'agitation par Mixel, on introduit 4,52 1 de silicate de sodium de concentration en silice de 130 g/l et de rapport molaire Si O 2/Na 2 O= 3,42 et 12,48 1 d'eau permutée de conductivité 1 p S/cm Après la mise en marche de l'agitation ( 350 t/mn), le pied de cuve ainsi constitué est chauffé à 900 C Lorsque la température est atteinte, on procède à l'addition d'acide sulfurique de concentration 80 g/l avec un débit constant de 0,420 1/mn pour amener le p H à 9,0. On procède par la suite à l'addition simultanée de 33,37 1 de silicate de sodium de concentration en silice de 130 g/l, de rapport molaire Si O 2/Na 2 o= 3,42 et de débit égal à 0,660 1/mn et de 23,30 1 d'acide sulfurique à 80 g/l Le débit d'acide sulfurique est ajusté de manière à maintenir le p H du milieu réactionnel à une valeur constante de 9,0 Après 50 mn d'addition, on arrête l'addition de silicate de sodium et on continu l'ajout d'acide sulfurique avec un débit de 0,420 1/mn jusqu'à stabiliser le p H du mélange réactionnel à 5,5 Pendant cette phase, la température du milieu est régulée à 750 C On réalise, par la suite, un mûrissement de 15 mn à ce p H Pendant le mûrissement, le p H est maintenu à 5,5 par ajout d'acide En fin de mûrissement, la silice subit un traitement de surface selon le protocole suivant: lorsque la température du mélange réactionnel atteint la valeur de 750 C, on ajoute 7,40 1 de solution de sulfate d'aluminium de concentration en A 12 (SO 4)3,18 H 20 de 450 g/l avec un débit de 0,720 1/mn. On procède par la suite à une addition de Na OH à 180 g/l avec un débit de 0,560 1/mn pour amener le p H du milieu ainsi constitué à 8,0 On réalise par la suite un mûrissement de 60 mn à 750 C. En fin de mûrissement, le p H du mélange réactionnel est ajusté à 4,2 par ajout d'acide sulfurique à 80 g/l, puis on réalise un mûrissement de 15 mn. Après arrêt du chauffage, le mélange est filtré et le gâteau obtenu est lavé à l'eau déionisée jusqu'à obtenir un filtrat de conductivité égale à 2000 p S/cm Le gâteau est ensuite délité pour former un slurry à % de silice. Une partie du slurry de silice ainsi obtenu, est sèchée par atomisation pour obtenir une silice sous forme de poudre On procède enfin à un broyage de la silice obtenue sur un broyeur à jet d'air pour obtenir une diamètre moyen de 3 pnm. Les caractéristiques physico-chimiques de la silice ainsi obtenue sont regroupées dans le tableau I ci-après. La deuxième partie du slurry est broyée dans un broyeur à billes de type "NETSCH" équipé d'un bol de 1,2 1 rempli de 960 ml de billes d'alumine magnésiée de 1,2 mm Le broyage est effectué à une vitesse de 2500 t/mn et un débit 10 1/h Les caractéristiques du slurry de silice ainsi obtenu sont les suivantes: Extrait sec en % poids: 25 Diamètre moyen en pm: 3,0 Viscosité plastique en m Pa S 15 Seuil d'écoulement en Pa O Stabilité après 4 mois aucune sédimentation Exemple 10: Préparation d'une silice dopée par 3,1 % en poids d'aluminium. Dans un réacteur équipé d'un système de régulation de température et de PH et d'un système d'agitation par Mixel, on introduit 5,30 1 de silicate de sodium de concentration en silice de 130 g/1 et de rapport molaire Si O 2/Na 20 = 3,32 et 10,00 1 d'eau permutée de conductivité 1 p S/cm Après la mise en marche de l'agitation ( 350 t/mn), le pied de cuve ainsi constitué est chauffé à 90 'C Lorsque la température est atteinte, on procède à l'addition d'acide sulfurique de concentration 80 g/l avec un débit constant de 0,38 1/mn pour amener le p H à 9,2. On procède par la suite à l'addition simultanée de 44,70 1 de silicate de sodium de concentration en silice de 130 g/l, de rapport molaire Si O 2/Na 2 O= 3,32 et de débit égal à 0,745 1/mn et de 32,10 1 d'acide sulfurique à 80 g/l Le débit d'acide sulfurique est ajusté de manière à maintenir le p H du milieu réactionnel à une valeur constante de 9,0 Après 60 mn d'addition, on arrête l'addition de silicate de sodium et on continu l'ajout d'acide sulfurique avec un débit de 0,350 1/mn jusqu'à stabiliser le p H du mélange réactionnel à 5,0 Pendant cette phase, la température du milieu est régulée à 750 C On réalise, par la suite, un mûrissement de 30 mn à ce p H Pendant le mûrissement, le p H est maintenu à 5,0 par ajout d'acide En fin de mûrissement, la silice subit un traitement de surface selon le protocole suivant: lorsque la température du mélange réactionnel atteint la valeur de 750 C, on ajoute 6,20 1 de solution de sulfate d'aluminium de concentration en A 12 (SO 4)3,18 H 20 de 450 g/l avec un débit de 0,720 1/mn. On procède par la suite à une addition de Na OH à 180 g/l avec un débit de 0,560 1/mn pour amener le p H du milieu ainsi constitué à 8,0 On réalise par la suite un mûrissement de 30 mn à 750 C. En fin de mûrissement, le p H du mélange réactionnel est ajusté à 4,2 par ajout d'acide sulfurique à 80 g/l, puis on réalise un mûrissement de 15 mn. Après arrêt du chauffage, le mélange est filtré et le gâteau obtenu est lavé à l'eau déionisée jusqu'à obtenir un f iltrat de conductivité égale à 2000 p S/cm Le gâteau est ensuite délité pour former un slurry à % de silice. Une partie du slurry de silice ainsi obtenu, est sèchée par atomisation pour obtenir une silice sous forme de poudre On procède enfin à un broyage de la silice obtenue sur un broyeur à jet d'air pour obtenir une diamètre moyen de 3 pm. Les caractéristiques physico-chimiques de la silice ainsi obtenue sont regroupées dans le tableau I ci-après. La deuxième partie du slurry est broyée dans un broyeur à billes de type "NETSCH" équipé d'un bol de 1,2 1 rempli de 960 ml de billes d'alumine magnésiée de 1,2 mm Le broyage est effectué à une vitesse de 2500 t/mn et un débit 10 1/h Les caractéristiques du slurry de silice ainsi obtenu sont les suivantes: Extrait sec en % poids: 35 Diamètre moyen en pm: 3,0 Viscosité plastique en m Pa S: 20 Seuil d'écoulement en Pa: O Stabilité après 4 mois: aucune sédimentation Exemple 11: Préparation d'une silice dopée par 9 % en poids d'aluminium. 2 Kg de silice TIXOSIL 45 commercialisée par RHONE-POULENC sont dispersés dans 18 Kg d'eau, par agitation mécanique (Turbine à 1500 t/mn), pour former une suspension à 10 % de silice La suspension ainsi formée est broyée dans un broyeur à billes de type "NETSCH" équipé d'un bol de 1,2 1 rempli de 960 ml de billes d'alumine magnésiée de 1,2 mm. Le broyage est effectué à une vitesse de 2500 t/mn et un débit 10 1/h. La suspension obtenue après broyage, est ensuite chauffée à 65 C. Lorsque la température est atteinte, on ajuste le p H du slurry à 5,0 par addition d'une solution aqueuse d'acide sulfurique à 80 g/l On procède par la suite à l'addition de 5,5 1 de solution de sulfate d'aluminium de concentration en A 12 (SO 4)3,18 H 20 de 450 g/l avec un débit de 0,550 1/mn. Le p H du milieu ainsi constitué est ensuite ajusté à 7,5 par addition de Na OH à 180 g/l avec un débit de 0,560 1/mn On réalise par la suite un mûrissement de 60 mn à 65 C En fin de mûrissement, le p H du mélange réactionnel est ajusté à 4,0 par ajout d'acide sulfurique à 80 g/l et on réalise par la suite un mûrissement de 10 mn à ce p H Après arrêt du chauffage, le mélange est filtré et le gâteau obtenu est lavé à l'eau déionisée jusqu'à obtenir un filtrat de conductivité égale à 2000 p S/cm/ Le gâteau est ensuite délité pour former un slurry à 20 % de silice. Une partie du slurry de silice ainsi obtenu est sèchée par atomisation pour obtenir une silice sous forme de poudre On procède enfin à un broyage de la silice obtenue sur un broyeur à jet d'air pour obtenir un diamètre moyen de 3 11 M Les caractéristiques physico- chimiques de la silice ainsi obtenue sont regroupées dans le tableau I ci-après. La deuxième partie du slurry est broyée dans un broyeur à billes de type "NETSCH" équipé d'un bol de 1,2 1 rempli de 960 ml de billes d'alumine magnésiée de 1,2 mm Le broyage est effectué à une vitesse de 2500 t/mn et un débit 10 1/h Les caractéristiques du slurry de silice ainsi obtenu sont les suivantes: Extrait sec en % poids: 20 Diamètre moyen en pm: 3,0 Viscosité plastique en m Pa S 22 Seuil d'écoulement en Pa 5 Stabilité après 4 mois aucune sédimentation Exemple 12 A titre comparatif, on a consigné dans le tableau II ci-après les caractéristiques de silices commerciales classiques. TABLEAU I CARACTERISTIQUES DES SILICES SILICES DOPANT S BET PRISE D'HUILE VOLUME POREUX NC NA PZC TR AE m 2/g ml/10 Og cm 3/g M/m 2 M/m 2 M/% % Ex 1 170 390 3,30 0,05 16 2, 50 10 5 Ex 2 (a) Al 160 370 4,20 1,50 10 4,00 52 75 Ex 3 (a) Zr 160 370 4,20 1,70 11 4,20 60 85 Ex 4 (a) Ti 160 320 3,5 1,60 Il 4,40 55 85 Ex 5 (a) Ca 160 320 3,7 1,10 12 3,70 45 60 Ex 6 (b) Al 160 370 4,60 1,65 10 4,50 70 90 Ex 7 (b) Al 150 350 4, 20 3,30 6 4,50 85 95 Ex 8 (b) Al 175 360 4,80 0,50 12 3,20 40 55 Ex 9 (b) Al 120 230 3,9 1,70 10 4,00 70 80 Ex 10 (b) Al 60 130 1,90 1,80 10 4,00 70 80 Ex 11 (c) Al 170 370 4, 00 1,35 8 3,80 65 70 Origine de la suspension traitée: (a) gateau de filtration (b) bouillie de précipitation (c) poudre w H TABLEAU II SILICES COMMERCIALES SILICES SBET NC NA PZC TR AE m 2/g 1 M/m 21 M/m 2 % % TIXOSIL 331 ( 1) 175 0,00 16 2,60 5 O ZEOSIL 77 ( 2) 180 0,00 15 2,50 5 O ZEOSIL 113 ( 3) 100 0,00 16 2,50 5 O SIPERNAT 22 ( 4) 200 0,03 10 2,50 6 O ( 1) et ( 2): ( 3): silice ( 4): silice silices commercialisées par la société RHONE-POULENC commercialisée par la société HUBER Corp. commercialisée par la société DEGUSSA. w KO 0 o REVENDICATIONS 1 Silice caractérisée en ce qu'elle présente une chimie de surface telle que son nombre de sites cationiques, exprimé en micro Mole/m 2 de silice, soit supérieur à 0,05. 2 Silice selon la revendication 1, caractérisée en ce que ledit nombre de sites cationiques est d'au moins 0,1 micro Mole/m 2. 3 Silice selon la revendication 2, caractérisée en ce que ledit nombre de sites cationiques est compris entre 0,2 et 60 micro Mole/m 2. 4 Silice selon l'une quelconque des revendications précédentes, caractérisée en ce que son point de charge nulle (PZC) est compris entre 2 et 9. Silice selon la revendication 4, caractérisée en ce que ledit point de charge nulle est compris entre 3 et 7. 6 Silica selon l'une quelconque des revendications précédentes, caractérisée en ce que le nombre de sites anioniques, exprimé en micro Mole/m 2 de silice, est compris entre 5 et 120. 7 Silice selon la revendication 6, caractérisée en ce que ledit nombre de sites anioniques est compris entre 10 et 60 micro Mole/m 2. 8 Silice selon l'une quelconque des revendications précédentes, caractérisée en ce que le rapport lnombre de sites cationiquesl/lnombre de sites cationiques + nombres de sites anioniquesl est compris entre 0,1 et 0,6, et plus particulièrement entre 0,1 et 0,4. 9 Silice selon l'une quelconque des revendications précédentes, caractérisée en ce qu'elle présente une surface spécifique BET comprise entre 10 et 300 m 2/g. Silice selon la revendication 9, caractérisée en ce que ladite surface BET est comprise entre 60 et 200 m 2/g. 11 Silice selon l'une quelconque des revendications précédentes, caractérisée en ce qu'elle présente une prise d'huile DBP comprise entre et 500 cm 3/100 g. 12 Silice selon la revendication 11, caractérisée en ce que ladite prise d'huile est comprise entre 100 et 400 cm 3/100 g. 13 Silice selon l'une quelconque des revendications précédentes, caractérisée en ce qu'elle présente un volume poreux compris entre 1 et 10 cm 3/g. 14 Silice selon la revendication 13, caractérisée en ce que ledit volume poreux est compris entre 2 et 5 cm 3/g. 15 Silice selon l'une quelconque des revendications précédentes, caractérisée en ce qu'elle contient au moins un élément métallique au moins divalent, chimiquement lié à sa surface. 16 Silice selon la revendication 15, caractérisée en ce que la teneur en élément métallique est comprise entre 0,01 et 30 % en poids. 17 Silice selon la revendication 16, caractérisée en ce que ladite teneur est comprise entre 0,5 et 5 % en poids. 18 Silice selon l'une des revendications 15 à 17, caractérisée en ce que ledit élément métallique est choisi parmi les alcalino-terreux, les terres rares, l'yttrium, le titane, le zirconium, le fer, le nickel, le zinc et l'aluminium. 19 Silice selon la revendication 18, caractérisée en ce que ledit élément métallique est l'aluminium. Silice selon l'une quelconque des revendications précédentes, caractérisée en ce qu'il s'agit d'une silice précipitée. 21 Procédé de synthèse d'une silice telle que notamment définie à l'une quelconque des revendications précédentes, caractérisé en ce qu'il consiste (a) à faire subir à une suspension de silice présentant un p H d'au plus 8, un traitement avec un sel organique ou inorganique d'un élément métallique au moins divalent, (b) puis, à l'issue de ce traitement, à remonter le p H du milieu réactionnel à une valeur supérieure ou égale à 3,5, (c) à séparer ensuite la silice dudit milieu, et (d) à enfin sécher la silice obtenue. 22 Procédé selon la revendication 21, caractérisé en ce que ladite suspension de silice a été obtenue par mise en suspension d'une poudre de silice présynthétisée. 23 Procédé selon la revendication 21, caractérisé en ce que ladite suspension de silice a été obtenue par délitage d'un gâteau de filtration issu d'une réaction de précipitation de silice. 24 Procédé selon la revendication 21, caractérisé en ce que ladite suspension de silice est la suspension directement obtenue à l'issue d'une réaction de précipitation de silice. 25 Procédé selon l'une quelconque des revendications 21 à 24, caractérisé en ce que ledit sel organique est choisi parmi les sels d'acides carboxyliques et polycarboxyliques, et ledit sel inorganique parmi les halogénures, les oxyhalogénures, les nitrates, les phosphates, les sulfates et les oxysulfates. 26 Procédé selon l'une quelconque des revendications 21 à 25, caractérisé en ce que ledit élément métallique au moins divalent est choisi parmi les alcalinoterreux, les terres rares, l'yttrium, le titane, le zirconium, le fer, le nickel, le zinc et l'aluminium. 27 Procédé selon la revendication 26, caractérisé en ce que l'élément métallique au moins divalent est l'aluminium. 28 Procédé selon l'une quelconque des revendications 21 à 27, caractérisé en ce que ledit traitement est opéré à une température comprise entre l'ambiante et 100 VC, de préférence à une température comprise entre 60 et 80 'C. 29 Procédé selon l'une quelconque des revendications 21 à 28, caractérisé en ce que, à l'issue de l'étape (b), on procède à un mûrissement du milieu réactionnel. 30 Procédé selon l'une quelconque des revendications 21 à 29, caractérisé en ce que, à l'issue de l'étape (b) suivie éventuellement d'un mûrissement, on procède à un ajustement du p H du milieu réactionnel de manière à fixer le p H de la silice finie. 31 Silice susceptible d'être obtenue par un procédé tel que défini à l'une quelconque des revendications 21 à 30. 32 Silice obtenue par un procédé tel que défini à l'une quelconque des revendications 21 à 30. 33 Suspension de silice, caractérisée en ce qu'elle comprend une silice telle que définie à l'une quelconque des revendications 1 à 20, 31 et 32. 34 Suspension de silice telle qu'obtenue après la mise en oeuvre de l'étape (b) et avant la mise en oeuvre de l'étape (c) d'un procédé tel que défini à l'une quelconque des revendications 21 à 30. Suspension de silice telle qu'obtenue après la mise en oeuvre de l'étape (c) et avant la mise en oeuvre de l'étape (d) d'un procédé tel que défini à l'une quelconque des revendications 21 à 30. 36 Utilisation d'une silice telle que définie à l'une quelconque des revendications 1 à 20, 31 et 32, comme charge pour papier. 37 Utilisation d'une suspension de silice telle que définie à l'une quelconque des revendications 33 à 35, comme bain de couchage pour papier.